НЕГОРЮЧИЙ ВОДОСТОЙКИЙ ПЛИТНЫЙ УТЕПЛИТЕЛЬ "СИЛИПАН"

Полезная модель относится к производству теплоизоляционных строительных материалов, а именно к производству слоистого плитного утеплителя, используемого в домостроении.
Известен негорючий водостойкий плитный утеплитель - стеновая панель, содержащая каркас в виде замкнутой оболочки, состоящей из наружного, внутреннего и боковых ограждающих слоев, и размещенный между ними теплоизолирующий слой, включающий утеплитель и сыпучий легкий гранулированный заполнитель, например, керамзит (патент RU 2045634 С1, Е 04 С 2/26, 10.10.1995). Наружный, внутренний и боковые ограждающие слои, образующие каркас, выполнены из бетона. При использовании, в качестве утеплителя минерального или другого негорючего материала известный плитный утеплитель может быть отнесен к негорючим. Водостойкость известного утеплителя обеспечена использованием гидроизоляционного слоя.
Однако теплоизолирующие свойства известного плитного утеплителя не стабильны во времени. При размещении этого утеплителя в сооружение во времени происходит осадка сыпучего заполнителя, что вызывает неоднородность структуры плиты и снижение теплоизолирующих характеристик на различных участках плиты. Кроме того, в процессе изготовления известного плитного утеплителя сложно закрепить в проектном положении утеплитель, и, тем более, сыпучий гранулированный заполнитель.
Задачей настоящей полезной модели является изготовление негорючего водостойкого плитного утеплителя, характеризующегося стабильностью его структуры, улучшение физико-механических и эксплуатационных характеристик, а также упрощение процесса его изготовления.
Техническим результатом достигаемым в полезной модели является улучшение физико-механических и эксплуатационных характеристик, а также упрощение процесса его изготовления.
Это достигается за счет того, что в негорючем водостойком плитном утеплителе, содержащем каркас в виде замкнутой оболочки, состоящей из наружного, внутреннего и боковых ограждающих слоев, и размещенный между
ними теплоизолирующий слой, включающий легкий гранулированный заполнитель, теплоизолирующий слой имеет пористую структуру, образованную гранулами легкого щелочно-силикатного заполнителя, связанными в местах их контакта друг с другом вспененным щелочно-силикатным связующим, ограждающие слои выполнены из гидрофобизированного пеногипса, а соединение их с указанным теплоизолирующим слоем образовано проникновением суспензии гидрофобизированного пеногипса в указанную пористую структуру.
На фиг.1 схематически представлено сечение плиты 1 негорючего водостойкого утеплителя «СИЛИПАН». Внешний 2, внутренний 3 и боковые 4 ограждающие слои выполнены из гидрофобизированного пеногипса. В теплоизолирующем слое 5 гранулы легкого щелочно-силикатного заполнителя в местах контакта гранул друг с другом связаны щелочно-силикатным связующим. Соединение 6 слоев 2-4, образующих каркас, с теплоизолирующим слоем 5 образовано проникновением суспензии гидрофобизированного пеногипса в пористую структуру теплоизолирующего слоя 5.
Изготовлен негорючий водостойкий плитный утеплитель «СИЛИПАН» может быть следующим образом. В качестве легкого щелочно-силикатного заполнителя используют гранулы, полученные, например, гранулированием сырьевой смеси, включающей микрокремнезем -отход производства ферросилиция или трепел, или диатомит, или опоку, щелочной компонент - жидкое стекло или гидроксид натрия и, при необходимости, пенообразователь, например, натрий алкилсульфонат, и отвердитель жидкого стекла - хлорид кальция или кремнефторид натрия. В качестве гранулированного легкого щелочно-силикатного заполнителя могут быть использованы гранулы, полученные из смеси жидкого стекла, газообразующего компонента и технологических добавок.
Указанный гранулированный заполнитель перемешивают в смесителе с щелочно-силикатным связующим, состоящим, например, из жидкого стекла, отвердителя жидкого стекла и пенообразователя, например, натрий алкилсульфоната. Полученные окатанные вспененным связующим гранулы загружают в форму и выдерживают при температуре 100-120°С до приобретения
формованным изделием распалубочной прочности. При перемешивании указанных гранул с указанным связующим происходит частичное растворение их поверхности щелочесодержащим компонентом связующего и при вспенивании и отверждении на поверхности гранул образуется прочно связанный слой щелочно-силикатного связующего. При отверждении в форме гранулы скрепляются между собой только в местах соприкосновения этим слоем связующего с образованием пространственной структуры, пористость которой представлена пространством между гранулами. Таким образом, формуют плитку размерами меньшими конечных размеров плитного утеплителя. Распалубочная плотность этой плитки достаточна для закрепления ее в форме на заданном расстоянии от дна и стенок, определяемом конечными размерами изготавливаемого плитного утеплителя, с последующей заливкой предварительно вспененной гидрофобизированной гипсовой смеси. Гипсовая смесь представляет собой суспензию, содержащую, например, полуводный гипс, песок, пенообразователь, например, натрий алкилсульфонат, и гидрофобизатор, например, ГКЖ-94 (моноэтилсилоксаны). Сформованное изделий термообрабатывают в закрытой форме. При вспенивании в закрытой форме суспензия проникает в пористую структуру теплоизоляционного слоя на глубину до 5 мм и прочно соединяет слои после отверждения. После выдерживания в форме до набора распалубочной прочности, изделие извлекают и сушат.
Предварительная фиксация распределения заполнителя в теплоизолирующем слое, за счет связывания гранул легкого щелочно-силикатного заполнителя щелочно-силикатным связующим обеспечивает стабильность характеристик изделия во времени.
3
*
Негорючий водостойкий плитный утеплитель «СИЛИПАН» характеризуется низкой объемной массой - 120-150 кГ/м, коэффициентом теплопроводности 0,04-0,06 Вт/мК, прочностью при сжатии 0,3-0,4 мПа, водопоглощением 3-4%, коэффициентом размягчения после пропаривания 0,7-0,8. Негорючесть утеплителя обусловлена отсутствием в нем органических компонентов.